본 발명은 표면에 직접 또는 링커를 통해 결합된 하나 이상의 히드록시기를 포함하는 풀러렌 유도체를 용매에 분산시킨 용액에, 2개 이상의 카르복실기를 포함하는 C3-7 알칸 또는 이의 무수물을 첨가하여 반응시키는 단계를 포함하는, 카르복실기를 포함하는 풀러렌 유도체의 제조방법, 이에 따라 제조된 고형광 및 고수용성 풀러렌 유도체, 및 이의 용도에 관한 것이다.
주어진 문장을 읽고 간략하게 요약해주세요.

문장: 
[ 발명의 명칭 ]
카르복실기를 포함하는 풀러렌 유도체의 제조방법, 이에 따라 제조된 풀러렌 유도체 및 이의 용도A method for preparing a fullerene derivative comprising carboxyl grouop, a prepared fullerene derivative by the same, and use thereof
[ 기술분야 ]
본 발명은 표면에 직접 또는 링커를 통해 결합된 하나 이상의 히드록시기를 포함하는 풀러렌 유도체를 용매에 분산시킨 용액에, 2개 이상의 카르복실기를 포함하는 C3-7 알칸 또는 이의 무수물을 첨가하여 반응시키는 단계를 포함하는, 카르복실기를 포함하는 풀러렌 유도체의 제조방법, 이에 따라 제조된 고형광 및 고수용성 풀러렌 유도체, 및 이의 용도에 관한 것이다.
[ 배경기술 ]
풀러렌(fullerenes)은 흑연, 다이아몬드와 같이 탄소로만 이루어진 탄소 동소체 중의 하나로, 탄소-탄소 간의 이중결합과 단일결합만으로 이루어졌으며 대표적인 예로는 약 1 nm 직경을 갖는 60개의 탄소로 이루어진 버크민스터 풀러렌(buckminster fullerene, C60)이 있다. 이러한 탄소 나노물질인 풀러렌은 빛에 민감하고 전자의 산화-환원이 쉽게 일어나므로 태양전지 소재로 활용되고 있으며 단단한 특성으로 인해 윤활유의 소재로도 활용되고 있다. 작은 크기와 빛에 반응하는 특성을 이용해 광동역학적 치료법에 적용하는 등 바이오메디컬 분야에도 풀러렌 및 이의 유도체가 활용되고 있으나, 물에 대한 가용성 및 이의 특이성으로 인해 응용범위가 제한적인 실정이다.또한 풀러렌은 대체적으로 자외선 영역의 빛의 흡수율은 높은데 반해 형광효율은 매우 낮은 단점이 있는데, 따라서 이를 개량하여 수 가용성 및/또는 형광특성을 향상시킨 유도체나 풀러렌을 기반으로 하는 복합 소재를 개발하려는 시도가 있다(Angewandte Chem. Int. Ed. 2009, 48, 5296, Adv. Mater. 2012, 24, 1999). 그 결과는 기존의 극소수성인 풀러렌의 한계를 극복하고 저효율의 형광을 향상시킴으로써 새로운 형광안료로써의 풀러렌 또는 이의 유도체의 활용 가능성을 보여준다. 그러나 이러한 개질에도 불구하고 풀러렌 유도체들의 형광은 기존의 풀러렌의 형광효율에 비해서는 향상되었으나, 기존 형광안료와 비교할 때 여전히 상대적으로 형광효율이 낮은 것이 사실이며, 따라서 이들 형광 풀러렌 유도체를 바이오센서 및 바이오칩 등에 활용하기 위해서는 보다 현저히 개선된 형광효율을 나타내야 할 것임은 물론이며, 생체물질과 결합할 수 있는 기능기를 갖는 풀러렌 유도체를 발굴하는 것이 필요하다.이와 같은 관점에서, 다양하게 개질하여 기능기를 갖는 풀러렌 유도체가 개발되었다. 일례로, 대한민국 등록특허 제10-1270407호는 알킬기로 연결된 카르복실기로 치환된 관능성 풀러렌 유도체 및 이의 중합체를 개시하고 있으나, 이들 풀러렌 유도체를 제조하기 위해 고온에서 50시간 이상 반응시켜야 하며 도입되는 관능기의 수가 2개로 제한적일 뿐만 아니라, 이들 물질의 형광특성에 대해서는 전혀 언급하고 있지 않다. 다른 예로, 대한민국 등록특허 제10-1094366호는 고체 지지체상에서의 풀러렌을 포함하는 금속산화물막에 오존, 플라즈마, 산염첨가물을 처리하여 생체분자를 결합할 수 있는 표면활성기를 형성시키는 방법을 이용하고 있는데, 이는 금속산화물과 박막에만 특이적으로 적용 가능하며 풀러렌에 직접 기능기를 도입하기 보다는 풀러렌을 포함한 박막의 표면에 기능기를 도입하는 방법에 불과하다.이외에 풀러렌에 직접적으로 기능기를 도입하는 방법은 J. Chem. Soc., Chem. Commun. 1727 (1994)에 보고된 바 있는데, 구체적으로 유기용매에 용해된 풀러렌에 강한 촉매제인 소디움 하이드라이드(NaH)와 디에틸 브로모말로네이트(diethly bromomalonate)를 혼합하여 10시간 이상 반응시키는 방법으로 카르복실기를 가진 풀러렌 유도체를 제조하는 방법이다. 그러나, 이러한 방법으로 제조한 풀러렌 유도체 역시 형광을 이용하거나 센싱에 이용된 예는 없다.이에 본 발명자들은 물에 대한 용해도 및 이를 표지물질로 이용하여 형광 측정을 통한 생체물질의 검출이 가능한 수준으로 형광 효율이 향상된 풀러렌 유도체의 제조방법을 개발하기 위하여 예의 노력한 결과, 표면에 직접 또는 링커를 통해 결합된 복수의 히드록시기를 포함하는 풀러렌 유도체를 2개 이상의 카르복실기를 포함하는 알칸이나 이의 무수물과 반응시켜 상기 히드록실기가 결합된 자리에 에스테르 결합을 통해 카르복실기를 도입하는 경우 이에 따라 제조된 풀러렌 유도체는 현저히 증가된 용해도 및 형광특성을 나타내며, 상기 도입된 카르복실기에 추가적인 반응을 통해 생체물질을 결합시킬 수 있으므로, 이의 검출에 유용하게 사용될 수 있음을 확인하고 본 발명을 완성하였다.
[ 발명의 개요 ]

[ 해결하려는 과제 ]
본 발명의 하나의 목적은 표면에 직접 또는 링커를 통해 결합된 하나 이상의 히드록시기를 포함하는 풀러렌 유도체를 제1용매에 분산시킨 용액에, 2개 이상의 카르복실기를 포함하는 C3-7 알칸 또는 하기 화학식 1로 표시되는 무수물을 첨가하여 반응시키는 제1단계를 포함하는, 카르복실기를 포함하는 풀러렌 유도체의 제조방법을 제공하는 것이다.본 발명의 다른 목적은 표면에 직접 또는 링커를 통해 결합된 2개 이상의 카르복실기를 포함하는 풀러렌 유도체를 제공하는 것이다.본 발명의 또 다른 목적은 상기 표면에 직접 또는 링커를 통해 결합된 2개 이상의 카르복실기를 포함하는 풀러렌 유도체를 물을 함유하는 용매에 분산시키고, 1-에틸-3-(3-디메틸아미노프로필)카보디이미드(1-ethyl-3-(3-dimethylaminopropyl)carbodiimide; EDC, EDAC 또는 EDCI) 또는 이의 염을 첨가하여 반응시켜 중간체를 생성하는 제1단계; 및 상기 제1단계로부터 수득한 중간체를 일차 아민기를 포함하는 생체물질과 반응시키는 제2단계를 포함하는, 생체물질이 결합된 형광성 풀러렌 복합체의 제조방법을 제공하는 것이다.
[ 과제의 해결 수단 ]
상기 목적을 달성하기 위한 하나의 양태로서, 본 발명은 표면에 직접 또는 링커를 통해 결합된 하나 이상의 히드록시기를 포함하는 풀러렌 유도체를 제1용매에 분산시킨 용액에, 2개 이상의 카르복실기를 포함하는 C3-7 알칸 또는 하기 화학식 1로 표시되는 무수물을 첨가하여 반응시키는 제1단계를 포함하는, 카르복실기를 포함하는 풀러렌 유도체의 제조방법을 제공한다:[화학식 1]상기 l은 3 내지 7의 정수임.상기 반응은 피리딘 또는 이의 파라 위치에 아미노기가 치환된 피리딘 유도체인 촉매제를 더 포함하여 수행할 수 있다. 상기 촉매제는 4-디메틸아미노피리딘, 4-(1-피롤리디닐)피리딘, 및 피리딘으로 구성된 군으로부터 선택되는 하나 이상의 촉매제일 수 있으나, 이에 제한되지 않는다. 본 발명에 사용가능한 촉매제는 높은 염기성의 강한 친핵성 촉매로서, 카르복실기의 형성을 촉진할 수 있는 것이면 당업계에 공지된 촉매를 제한없이 사용할 수 있다. 이상의 촉매제를 더 포함하여 반응을 수행함으로써 반응의 속도 및 효율을 향상시킬 수 있다.상기 제1용매로는 디메틸설폭사이드, 디클로로메탄, 아세토니트릴 또는 이들을 조합하여 사용할 수 있으나, 이에 제한되지 않는다.예컨대, 상기 제1단계는 10 내지 40℃에서 교반하여 수행될 수 있으나, 이에 제한되지 않는다. 상기 제1단계의 반응을 10℃ 미만의 저온에서 수행할 경우, 반응속도가 느리거나, 아예 일어나지 않을 수 있다. 한편, 40℃ 초과하는 온도에서 수행하는 경우 별도의 가열을 필요로 하므로 에너지 소모가 수반되며, 사용되는 유기용매를 증발시킬 수 있다. 예컨대, 상기 반응은 5 내지 20시간 동안 수행할 수 있으나, 이에 제한되지 않으며, 상기 반응시간은 사용되는 촉매의 존/부재 및 종류, 또는 반응 온도에 따라 당업자가 적절히 결정할 수 있다.상기 제1단계를 수행한 이후에는 이로부터 제조된 생성물에 제2용매를 첨가하여, 생성된 카르복실기를 포함하는 풀러렌 유도체를 침전시켜 분리하는 제2단계를 추가로 수행할 수 있다.상기 제2용매로는 디에틸에테르, 메틸 tert-부틸 에테르 또는 이들을 조합하여 사용할 수 있으나, 이에 제한되지 않는다.본 발명의 제조방법에 있어서, 표면에 직접 또는 링커를 통해 결합된 하나 이상의 히드록시기를 포함하는 풀러렌 유도체는 0.01 내지 10 mg/mL 농도로 제1용매에 분산시켜 사용할 수 있으나, 이에 제한되지 않는다. 상기 풀러렌 유도체의 농도가 0.01 mg/mL 미만인 경우 반응의 효율이 너무 낮을 수 있고, 10 mg/mL 초과인 경우에는 역으로 반응물이 과다하여 반응하지 못하는 풀러렌 유도체가 다량 존재하거나 불균일한 반응이 유도되어 개별 풀러렌 유도체에 도입되는 평균 카르복실기의 수가 일정하지 못할 수 있다.다른 하나의 양태로서, 본 발명은 표면에 직접 또는 링커를 통해 결합된 2개 이상의 카르복실기를 포함하는 풀러렌 유도체를 제공한다.상기 본 발명의 표면에 직접 또는 링커를 통해 결합된 2개 이상의 카르복실기를 포함하는 풀러렌 유도체는 전술한 본 발명의 풀러렌 유도체 제조방법으로 제조된 것일 수 있으나, 이에 제한되지 않는다.예컨대, 상기 풀러렌 유도체는 하기 반응식 1로 표시되는 반응과 유사하게 말단에 히드록시기를 포함하는 풀러렌 유도체(예컨대, C60-TEGn; CT)를 촉매로서 4-디메틸아미노피리딘 존재하에 석신산무수물과 반응시켜 에스테르 결합에 의해 카르복실기를 포함하는 작용기가 상기 히드록시기에 결합되어 형성된 카르복실기를 포함하는 풀러렌 유도체(예컨대, carboxylated fullerene; C60-COOH)를 제조할 수 있으나, 이는 본 발명에 따른 카르복실기를 포함하는 풀러렌 유도체를 제조하는 방법의 일례일 뿐, 본 발명의 범위가 이에 제한되지 않는다.예컨대, 상기 링커는 2 내지 6개의 에틸렌글리콜 반복단위로 구성된 폴리에틸렌글리콜일 수 있으나, 이에 제한되지 않는다.예컨대, 상기 표면에 직접 또는 링커를 통해 결합된 카르복실기는 카르복실기를 포함하는 작용기가 에스테르 결합을 통해 표면에 직접 또는 링커에 연결된 것일 수 있다.예컨대, 본 발명에 따른 카르복실기를 포함하는 풀러렌 유도체는 단일 풀러렌 유도체에 평균 2 내지 30개의 카르복실기를 포함하는 풀러렌 유도체일 수 있다. 또는 단위 풀러렌 당 평균 2 내지 10개의 카르복실기를 포함하는 유도체일 수 있으나, 이에 제한되지 않는다.본 발명에 따른, 표면에 직접 또는 링커를 통해 결합된 2개 이상의 카르복실기를 포함하는 풀러렌 유도체는, 이와 동일한 기본 구조를 가지되 이에 에스테르 결합을 통해 연결된 카르복실기를 불포함함과 동시에 직접 또는 링커를 통해 결합된 2개 이상의 히드록실기를 포함하는 풀러렌 유도체에 비해 물에 대한 용해도 또는 분산도, 및 동일한 파장으로 여기시 방출되는 형광 세기가 증가된 것일 수 있다.본 발명의 구체적인 실시예에서는 테트라폴리에틸렌글리콜 링커를 포함하는 말단에 히드록시기를 포함하는 플러렌 유도체를 대조군으로 사용하고, 이의 히드록시기에 에스테르 결합을 통해 카르복실기를 포함하는 작용기가 도입된 풀러렌 유도체를 제조하여 실험군으로 사용하여 물에 대한 용해도 및 형광 스펙트럼을 측정하여 비교한 바, 동일한 크기에 동일한 종류 및 갯수의 링커를 기본 골격에 포함하되 히드록시기의 위치에 카르복실기를 포함하는 작용기가 도입된 실험군 즉, 본 발명에 따른 풀러렌 유도체에서 물에 대한 용해도/분산성 및 형광 세기가 현저히 증가된 것을 확인하였다(도 4 및 실험예 5 참조).또 다른 양태로서, 본 발명은 상기 본 발명에 따른 표면에 직접 또는 링커를 통해 결합된 2개 이상의 카르복실기를 포함하는 풀러렌 유도체를 물을 함유하는 용매에 분산시키고, 1-에틸-3-(3-디메틸아미노프로필)카보디이미드(1-ethyl-3-(3-dimethylaminopropyl)carbodiimide; EDC, EDAC 또는 EDCI) 또는 이의 염을 첨가하여 반응시켜 중간체를 생성하는 제1단계; 및 상기 제1단계로부터 수득한 중간체를 일차 아민기를 포함하는 생체물질과 반응시키는 제2단계를 포함하는, 생체물질이 결합된 형광성 풀러렌 복합체의 제조방법을 제공한다.예컨대, 상기 일차 아민기를 포함하는 생체물질은 폴리펩티드 또는 단백질일 수 있으나, 이에 제한되지 않으며, 일차 아민기를 포함하여 카르복실기와 EDC가 반응하여 형성된 중간체와 반응하여 펩티드 결합을 통해 연결될 수 있는 물질이면 제한없이 사용할 수 있다.상기 생체물질이 결합된 형광성 풀러렌 복합체는 200 내지 400 nm의 자외선을 흡수하여 400 내지 600 nm 파장의 형광을 방출하므로, 이와 같은 형광 현상을 이용하여 200 내지 400 nm의 자외선을 조사하여 여기시킨 후 방출되는 형광을 400내지 600nm 범위의 파장에서 측정함으로써 생체물질이 결합된 형광성 풀러렌 복합체를 검출할 수 있다.
[ 발명의 효과 ]
본 발명에 따른, 표면에 직접 또는 링커를 통해 결합된 복수의 히드록시기를 포함하는 풀러렌 유도체를 2개 이상의 카르복실기를 포함하는 알칸이나 이의 무수물과 반응시켜 상기 히드록실기가 결합된 자리에 에스테르 결합을 통해 카르복실기를 도입하는 풀러렌 유도체의 제조방법은 상기 반응물로 사용되는 히드록시기를 포함하는 풀러렌 유도체에 비해 현저히 증가된 용해도 및 형광특성을 갖는 풀러렌 유도체를 제공할 수 있으며, 또한 상기 풀러렌 유도체는 이에 포함된 카르복실기에 추가적인 반응을 통해 생체물질을 결합시킬 수 있으므로, 생체물질에 표지하여 형광을 이용한 검출에 유용하게 사용될 수 있다.
[ 도면의 간단한 설명 ]
도 1은 본 발명에 따른 카르복실기를 갖는 고형광, 고수용성 풀러렌 유도체(CT-COOT)의 제조방법을 개략적으로 나타낸 도이다.도 2는 본 발명에 따른 카르복실기를 갖는 고형광, 고수용성 풀러렌 유도체의 X선 광전자분광법으로 측정한 스펙트럼을 나타낸 도이다.도 3은 본 발명에 따른 카르복실기를 갖는 고형광, 고수용성 풀러렌 유도체의 NMR 스펙트럼을 나타낸 도이다.도 4는 본 발명에 따른 카르복실기를 갖는 고형광, 고수용성 풀러렌 유도체의 (a) 흡수 및 (b) 형광 스펙트럼을 나타낸 도이다. 대조군으로는 카르복실기를 불포함하는 실시예 1로부터 수득한 수용성 형광 풀러렌 유도체(CT)를 사용하였다.도 5는 본 발명에 따른 카르복실기를 갖는 고형광, 고수용성 풀러렌 유도체의 FT-IR 스펙트럼을 나타낸 도이다. 대조군으로는 카르복실기를 불포함하는 실시예 1로부터 수득한 수용성 형광 풀러렌 유도체(CT)를 사용하였다.
[ 발명을 실시하기 위한 구체적인 내용 ]
이하, 실시예를 통하여 본 발명을 보다 상세히 설명하고자 한다. 이들 실시예는 본 발명을 보다 구체적으로 설명하기 위한 것으로, 본 발명의 범위가 이들 실시예에 의해 한정되는 것은 아니다.실시예 1: 수용성 형광 풀러렌 유도체의 제조C60 풀러렌(MER Co.)을 2 mg/mL 농도로 톨루엔에 분산시키고, 상기 분산액 10 mL를 풀러렌의 최종 농도가 각각 0.12, 0.25, 0.5 및 1.0 mg/mL가 되도록 테트라에틸렌 글리콜(tetraethylene glycol, TEG)에 1:1로 첨가하여 교반한 다음, 상기 교반된 혼합물에 리튬 하이드록사이드(LiOH) 32 mg을 첨가하여 최종 75 mM이 되도록하고 상온에서 20시간 동안 교반하였다. 이렇게 교반된 혼합물 중 분홍색을 띄던 풀러렌이 천천히 갈색으로 변한 것을 확인하고, 반응이 완료되면 에틸렌 아세테이트 200 mL를 상기 혼합물에 첨가하여 형광 풀러렌 유도체의 침전을 유도한 후, 원심분리하여 수용성 형광 풀러렌 유도체를 분리하였다. 상기 수용성 형광 풀러렌 유도체를 분리해 낸 여액에 소량의 에탄올(5 mL)를 첨가하고, 여기에 과량의 에틸렌 아세테이트(95 mL)를 여분의 형광 풀러렌 유도체의 침전을 유도하고, 분리하는 과정을 두 번 더 진행하여 최종 짙은 갈색의 수용성 형광 C60 풀러렌 유도체를 제조하였다.실시예 2: 생체물질 결합 가능한 고형광, 고수용성 풀러렌 유도체의 제조상기 실시예 1로부터 수득한 수용성 형광 풀러렌 유도체 10 mg을 디메틸설폭사이디(dimethyl sulfoxide, DMSO)에 분산시키고, 상기 분산액에 석신산무수물(succinic anhydride) 50 mg과 4-디메틸아미노피리딘(4-(dimethylamino)pyridine) 15 mg을 첨가하고 상온에서 20시간 동안 교반하였다. 반응이 완료되면, 디에틸에테르(diethyl ether) 100 mL를 첨가하여 형광 풀러렌 유도체의 침전을 유도한 후, 원심분리하여 생체물질 결합 가능한 고형광, 고수용성 풀러렌 유도체를 분리하였다. 상기 생체물질 결합 가능한 고형광, 고수용성 풀러렌 유도체를 분리해 낸 여액에 소량의 메탄올(5 mL)를 첨가하고, 여기에 과량의 디에틸에테르(95 mL)를 첨가하여 여분의 형광 풀러렌 유도체의 침전을 유도하고, 분리하는 과정을 두 번 더 진행하여 카르복실기를 갖는 생체물질 결합 가능한 고형광, 고수용성 풀러렌 유도체를 제조하였다. 이상의 합성방법을 도 1에 개략적으로 나타내었다.실시예 3: 고형광, 고수용성 풀러렌 유도체와 생체물질과의 결합체 제조상기 실시예 2로부터 수득한 카르복실기를 갖는 고형광, 고수용성 풀러렌 유도체를 10 mg/mL 농도로 인산완충용액(pH 7.4)에 분산시키고, 상기 분산액에 1-에틸-3-(3-디메틸아미노프로필)카보디아미드 하이드로클로라이드(1-ethyl-3-(3-dimethylaminopropyl)carboamide hydrochloride, EDC)를 0.4 M이 되도록 첨가하고 상온에서 30분 동안 반응시켰다. 반응을 완료한 후, 센트리콘을 이용하여 과량의 EDC를 제거하였다. 상기와 같이 센트리콘을 이용하여 분리한 고형광, 고수용성 풀러렌 유도체를 인산완충용액(pH 7.4)에 재분산시키고, 소혈청알부민(bovine serum albumin, BSA)을 10mg/mL 농도로 분산시킨 용액 50 μl를 첨가하여 4℃에서 3시간 동안 반응시켰다. 반응을 완료한 후, 스핀컬럼을 이용하여 생체물질로서 BSA가 결합된 고형광, 고수용성 풀러렌 유도체를 정제하였다.실험예 1: 카르복실기를 갖는 고형광, 고수용성 풀러렌 유도체의 XPS 분석상기 실시예 1 및 2에 따라 제조한 카르복실기를 갖는 고형광, 고수용성 풀러렌 유도체의 화학적 조성을 확인하기 위하여 X선 광전자 스펙트럼을 측정하고, 그 결과를 도 2에 나타내었다.도 2에 나타난 바와 같이, C1s에 대한 커브 피팅 그래프로 C-C 결합을 나타내는 284 eV, C-O 결합을 나타내는 285 eV 그리고 O-C=O 결합을 나타내는 288 eV 근처에서 피크를 확인할 수 있었다. 이로부터 방향족 탄소에 산소가 결합 된 것을 확인하였으며, 또한 본 발명에 따른 풀러렌 유도체가 카르복실기를 포함함을 확인하였다.실험예 2: 카르복실기를 갖는 고형광, 고수용성 풀러렌 유도체의 NMR 분석상기 실시예 1 및 2에 따라 제조한 카르복실기를 갖는 고형광, 고수용성 풀러렌 유도체의 화학적 구조를 확인하기 위하여 NMR 스펙트럼을 측정하고, 그 결과를 도 3에 나타내었다.도 3에 나타난 바와 같이, 의 스펙트럼은 카르복실기를 가진 고형광, 고수용성 풀러렌 유도체에 대한 13C-NMR 스펙트럼 분석 결과를 나타낸다. 본 그래프에서 에테르(R-O-R) 카본에 상응하는 δ181.5 ppm, δ182.4 ppm과 2차(CR2H2)카본에 상응하는 δ23.2 ppm에서 피크를 확인함으로써 풀러렌의 방향족 탄소에 산소가 결합 된 것을 알 수 있었다. 또한 4차(CR4) 카본에 상응하는 δ34.13 ppm에서의 피크를 통해 카르복실기가 도입되었음을 확인하였다.실험예 3: 카르복실기를 갖는 고형광, 고수용성 풀러렌 유도체의 광학특성 분석대조군으로 사용한 실시예 1에 따라 제조된 수용성 형광 풀러렌 유도체(CT)와 실시예 2에 따라 제조된 카르복실기를 가진 고형광, 고수용성 풀러렌 유도체(C60-COOH)의 흡수 및 형광 스펙트럼을 측정하여 그 결과를 도 4에 나타내었다.도 4a에 나타난 바와 같이, 동일한 농도(0.1 mg/mL 증류수 용액)의 시료에 대해 UV 영역에서 넓은 흡수 스펙트럼을 갖는 CT와 달리 C60-COOH 는 212 nm와 278 nm에서 강한 흡수 피크를 나타내었다. 한편, 도 4b에 나타난 바와 같이, 동일한 농도(1 mg/mL 증류수 용액)의 시료에 350 nm 여기광을 조사하여 측정한 형광 스펙트럼에서, CT는 약 543 nm에서 형광피크를 나타내었으며 C60-COOH는 485 nm에서 형광피크를 나타내었다. 뿐만아니라, 형광의 세기 또한 CT에 비해 현저히 증가하였으므로, 본 발명에 따른 카르복실기를 갖는 풀러렌 유도체는 고형광을 나타내는 풀러렌 유도체임을 확인하였다.실험예 4: 카르복실기를 갖는 고형광, 고수용성 풀러렌 유도체의 FT-IR 분석대조군으로 사용한 실시예 1에 따라 제조된 수용성 형광 풀러렌 유도체(CT)와 실시예 2에 따라 제조된 카르복실기를 가진 고형광, 고수용성 풀러렌 유도체(C60-COOH)의 유도체의 화학구조를 확인하기 위하여, 적외선 스펙트럼(Bruker Optics IF66)을 측정하고, 그 결과를 도 5에 나타내었다.도 5에 나타난 바와 같이, 본 발명에 따른 카르복실기를 가진 고형광, 고수용성 풀러렌 유도체의 스펙트럼은 C-O 신축진동(stretching vibration)을 나타내는 1056 내지 1160 cm-1, 방향족고리 C-C 신축진동(stretching vibration)을 나타내는 1425 cm-1, 1588 cm-1 및 O-H 신축진동(stretching vibration)을 나타내는 3423 cm-1에서 흡수 피크를 갖는 것으로 확인되었다. 이는 본 발명에 따른 유도체 C60-COOH가 방향족 탄소(aromatic carbon)에 결합된 산소(oxygen)를 포함함을 나타내는 것이며, 대조군으로 사용한 CT에 대한 스펙트럼과 비교하여 대조군에는 나타나지 않는 C=O 신축진동(stretching vibration)을 나타내는 1719 cm-1에서의 흡수 피크를 추가로 나타내는 바, 이는 본 발명에 따른 유도체 C60-COOH에 카르복실기가 도입되었음을 나타내는 것이다.실험예 5: 카르복실기를 갖는 고형광, 고수용성 풀러렌 유도체의 물에 대한 분산성 측정상기 본 발명의 실시예 1 및 2에 따라 제조한 카르복실기를 갖는 고형광, 고수용성 풀러렌 유도체(C60-COOH)의 물에 대한 분산성을 확인하기 위하여, 수득한 풀러렌 유도체를 물에 분산시키고 ELS-Z(Otska, Japan)를 이용하여 전기음성도(zeta-potential)를 측정였다. 비교예로는 상기 실시예 1에 따라 제조한 수용성 형광 풀러렌 유도체(CT)를 사용하였다. 측정된 전기 음성도는 대조군과 실험군에서 각각 -22 mV 및 -33 mV로 대조군인 CT에 비해 실험군이 C60-COOH가 보다 음의 전하(negative charge)를 띄는 것을 확인하였다. 이는 본 발명에 따른 카르복실기를 갖는 고형광, 고수용성 풀러렌 유도체가 극성이 물에 보다 잘 분산됨을 나타내는 것이다. 나아가, 농도를 달리하여 물에 분산된 풀러렌 유도체를 관찰한 바, 본 발명에 따른 풀러렌 유도체는 20 mg/mL의 고농도까지 뭉침 현상 없이 노란 용액 상태로 존재하는 것을 확인하였으며, 이는 본 발명에 따른 카르복실기를 갖는 풀러렌 유도체의 물에 대한 분산성이나 용해도가 매우 높음을 나타내는 것이다.